(57)【要約】【課題】従来の光学素子では屈折率分布を実現することが困難である。【解決手段】本実施形態のレンズ１（光学素子の一例）は、樹脂１０中に無機材料で構成された複数のナノ粒子を含有する。複数のナノ微粒子は、第１粒子１１（第１ナノ微粒子の一例）と、第１粒子よりも比重が大きい第２粒子１２（第２ナノ微粒子の一例）と、を含む。レンズ１の光軸Ｘ側の領域では第１粒子が第２粒子よりも多く配置され、レンズ１の外周側の領域では第２粒子が第１粒子よりも多く配置されている。このような構成により、レンズ１は、径方向に屈折率分布を有することができる。具体的には、径方向に向かって屈折率が大きくなる、または、小さくなるような光学素子を実現できる。【選択図】図２
2015092203.tif 000002
【特許請求の範囲】
【請求項１】
樹脂中に無機材料で構成された複数のナノ粒子を含有する光学素子であって、
前記複数のナノ微粒子は、
第1ナノ微粒子と、
前記第1ナノ微粒子よりも比重が大きい第２ナノ微粒子と、を含み、
当該光学素子の光軸側の領域では前記第１ナノ粒子が前記第２ナノ粒子よりも多く配置され、当該光学素子の外周側の領域では前記第２ナノ粒子が前記第１ナノ粒子よりも多く配置されている、
光学素子。
【請求項２】
請求項１に記載の光学素子を備える撮像装置。
【発明の詳細な説明】
【技術分野】
【０００１】
本発明は樹脂などのマトリクス材料の中に無機微粒子が分散された光学素子に関する。
【背景技術】
【０００２】
光学特性の幅を広げるために、樹脂などのマトリクス材料の中に無機微粒子が分散された光学材料が知られている。以下、このような構成の材料をコンポジット材料と称する。
【０００３】
例えば特許文献１には、無機微粒子の濃度を変えることで屈折率分布を持たせる光学素子が開示されている。
【先行技術文献】
【特許文献】
【０００４】
【特許文献１】特開２００９−０８３３２６号公報
【発明の概要】
【発明が解決しようとする課題】
【０００５】
しかし、特許文献１に開示されている方法では、工程が複雑で調整も困難であるため、所望の屈折率分布を持った光学素子を作製することは容易ではない。
【０００６】
そこで本発明は、所望の屈折率分布を持った光学素子を提供することを目的とする。
【課題を解決するための手段】
【０００７】
上記課題を解決する光学素子は、樹脂中に無機材料で構成された複数のナノ粒子を含有する。複数のナノ微粒子は、第1ナノ微粒子と、第1ナノ微粒子よりも比重が大きい第２ナノ微粒子と、を含む。光学素子の光軸側の領域では第１ナノ粒子が第２ナノ粒子よりも多く配置され、光学素子の外周側の領域では第２ナノ粒子が第１ナノ粒子よりも多く配置されている。
【発明の効果】
【０００８】
上記光学材料によれば、所望の屈折率分布を持った光学素子を実現することができる。
【図面の簡単な説明】
【０００９】
【図１】屈折率分布を持った光学素子を示す概略断面図
【図２】（ａ）光学素子の部分拡大図（ｂ）光学素子の径方向に対する屈折率分布を示すグラフ
【図３】光学素子を成形するための成形装置を示す概略図
【図４】（ａ）コンポジット材料を回転させる前の状態を示す概略図（ｂ）コンポジット材料を回転させた後の状態を示す概略図
【図５】粒子の分布のその他の例を示す概略図
【図６】バイブリッドレンズを示す概略断面図
【図７】ハイブリッドレンズの製造工程を示す概略図
【図８】撮像装置を示す概略図
【発明を実施するための形態】
【００１０】
＜実施の形態１＞
以下、実施の形態１について図面を参照しながら説明する。
【００１１】
［１．レンズ］
図１は、本実施形態に係る屈折率分布を持ったレンズ１の概略断面図である。レンズ１は、光学部２から構成される円盤状の部材である。レンズ１は、両凸形状のレンズである。レンズ１は、光学素子の一例である。
【００１２】
レンズ１は、第１光学面３と、第２光学面４と、外周面５とを備える。第１光学面３と第２光学面４とは、光軸Ｘ方向に相対向している。
【００１３】
外周面５は、第１光学面３の端部と第２光学面４の端部とを接続する面である。外周面５は、レンズ１の側面である。
【００１４】
レンズ１の外径は外周面５で規定される。本実施形態では外径は１０〜１００ｍｍである。
【００１５】
［２．コンポジット］
図２（ａ）は、レンズ１の部分拡大断面図であり、図２（ｂ）は、その径方向に対する屈折率分布を示すグラフである。
【００１６】
光学部２は、マトリクス材料としての樹脂１０と、第１粒子１１、第２粒子１２、とで構成される。第１粒子１１および第２粒子１２は、無機微粒子の一例である。第１粒子１１および第２粒子１２は、異なる材料で構成されている。具体的には、第１粒子１２は、第２粒子１１よりも比重が大きい材料で構成されている。
【００１７】
本実施形態では、無機微粒子として、樹脂１０よりも屈折率が高いものを用いている。無機微粒子の材料や粒径、数などを調整することにより、樹脂１０に無機微粒子を分散させたコンポジット材料の屈折率を調整することができる。
【００１８】
第１粒子１１は、レンズ１の全体に均一に分散されている。しかし、第１粒子１１と第２粒子１２との分布の割合を比較すると、レンズ１の光軸Ｘ側と外周面５側とでは、第１粒子１１と第２粒子１２との分布が異なる。
【００１９】
光軸Ｘ側では、第２粒子１２の数よりも第１粒子１１の数が多い。すなわち、第１粒子１１は、第２粒子１２よりもレンズ１の光軸Ｘ側に多く配置されている。また、第１粒子１１は、光軸Ｘから外周面５方向に向かって徐々に少なくなっている。
【００２０】
第２粒子１２は、光学部２光学部２の外周側に多く配置されている。また、第２粒子１２は、外周側から光軸Ｘ側に向かって徐々に少なくなっている。言い換えると、第２粒子１２は、光軸Ｘ側から外周側に向かって徐々に多くなっている。
【００２１】
本実施形態では、樹脂１０の屈折率よりも、第１粒子１１および第２粒子１２の屈折率の方が高い。また、同じ材料である第１粒子１１と第２粒子１２とでは、粒径の大きな第２粒子１２の割合が多い方が、屈折率が高くなる。そのため、粒径が大きい第２粒子１２が外周側に多く存在することにより、レンズ１の外周側の屈折率が高くなる。
【００２２】
したがって、このような構成により、図２（ｂ）に示すような屈折率分布を実現することができる。屈折率分布としては、光軸側から外周側に向かって屈折率が高くなっている。
【００２３】
なお、ここでは樹脂１０の屈折率よりも、第１粒子１１および第２粒子１２の屈折率の方が高い場合について説明したが、樹脂１０の屈折率よりも無機微粒子の屈折率の方が低くてもよい。このような構成の場合、外周側に向かって徐々に屈折率が低下する分布を示す。
【００２４】
［３．無機微粒子］
無機微粒子の材料としては、酸化物や、フッ化物、半導体材料が挙げられる。
【００２５】
酸化物であれば、酸化ケイ素、酸化ジルコニウム、酸化チタン、酸化亜鉛、酸化アルミニウム、酸化イットリウム、酸化スズ、酸化セリウム、酸化イットリウム、酸化ニオブ、酸化タンタル、酸化ユウロビウム、酸化ガドリウム、酸化マグネシウム、酸化タングステン、酸化ハフニウム、酸化インジウム、酸化カリウム、酸化カルシウム、酸化ランタン、酸化バリウム、酸化ストロンチウム、酸化ニッケル、酸化クロム、チタン酸バリウム、酸化カドミウム、酸化パナジウム、酸化プラセオジム、酸化ネオジム、酸化サマリウム、酸化テルビウム、酸化ツリウム、酸化エルビウム、酸化ジスプロシウム、酸化ホルミウム、チタン酸バリウム、硫酸バリウム、ニオブ酸リチウム、ニオブ酸カリウム、タンタル酸リチウムなどが挙げられる。フッ化物であれば、フッ化アルミニウム、フッ化カルシウム、フッ化ガドリニウム、フッ化リチウム、フッ化ナトリウム、フッ化ネオジム、フッ化サマリニウム、フッ化イッテルビウム、フッ化マグネシウム、フッ化セリウム、フッ化ランタン、フッ化ニオブ、フッ化イットリウムなどが挙げられる。半導体材料であれば、硫化亜鉛、硫化カドミウム、硫化マグネシウム、窒化ガリウム、窒化アルミニウム、窒化インジウム、テルル化カドミウム、テルル化水銀、テルル化亜鉛、酸窒化珪素、酸化インジウムスズ、酸化銅、リン化インジウム、リン化ホウ素、リン酸インジウム、炭化ケイ素、硫化亜鉛、硫化ガリウム、硫化ガリウム、セレン化銅、セレン化マグネシウム、セレン化亜鉛、ヒ化ガリウム、ヒ化カドミウムなどが挙げられる。
【００２６】
なお、コンポジット材料においては、本発明の効果が得られる限り、上述以外の材料を用いてもかまわない。
【００２７】
本実施形態の第１粒子１１および第２粒子１２は、それぞれ比重が異なる材料で形成されている。上述した材料の一部について、比重および屈折率についてまとめたものを表１に示す。
【００２８】
表１は、無機微粒子に用いられる材料の比重と屈折率の関係を示す表である。この表に挙げられている材料は、無機微粒子に用いられる材料の一例である。
【００２９】
【表１】
2015092203.tif 000003
【００３０】
無機微粒子の組み合わせとしては、例えば、第１粒子１１をAl2O3（比重：3.9、屈折率：1.63）とし、第２粒子１２をITO（比重：7.2、屈折率：2.06）とすることができる。このような材料の組み合わせの場合、比重の差も十分大きいため、以下説明する理由により第1粒子１１と第２粒子１２の分布を調整しやすくなる。
【００３１】
無機微粒子を樹脂材料中に分散させる場合、無機微粒子の沈降速度が重要となる。比重が大きい無機微粒子は、比重が小さい無機微粒子よりも、沈降速度が速い。すなわち、比重が大きい無機微粒子は、比重が小さい無機微粒子よりも、樹脂材料中を移動しやすい。
【００３２】
また、沈降速度は無機微粒子の粒径の影響も受ける。粒径が大きな無機微粒子は、粒径が小さな無機微粒子よりも、沈降速度が速い。すなわち、沈降速度は無機微粒子の粒径の影響も受ける。粒径が大きな無機微粒子は、粒径が小さな無機微粒子よりも、樹脂材料中を移動しやすい。
【００３３】
一般的に、特定の平均粒子径を有する無機微粒子を用意したとしても、その無機微粒子の中には粒径が大きなものや粒径が小さなものも存在する。そのため、無機微粒子の組み合わせとして、「比重が大きく、かつ、粒径が小さな無機微粒子」と、「比重が小さく、かつ、粒径が大きな無機微粒子」との沈降速度が同じ程度になる場合がある。このような材料を組み合わせた場合、図１に示すような分布を実現することが困難になる場合がある。
【００３４】
しかし、第１粒子１１をAl2O3（比重：3.9、屈折率：1.63）とし、第２粒子１２をITO（比重：7.2、屈折率：2.06）とした場合、２つの材料間の比重は十分大きい。そのため、粒径分布があったとしても、比重の差が大きいため、２つの材料の沈降速度に差がつきやすくなる。その結果、図１に示すような分布を実現しやすくなる。
【００３５】
無機微粒子の形状としては、球形状や非球形状であってもよく、ポーラスシリカのように空隙が形成されているものでもよい。
【００３６】
これらの無機微粒子の屈折率は、材料によって屈折率が異なる。そのため、材料によっては、樹脂よりも屈折率が高いものや、屈折率が低いものがある。レンズ１に求められる光学特性に応じて、適宜材料を使い分ければよい。
【００３７】
無機微粒子は、一般的に１次粒子と、１次粒子が複数個凝集してなる２次粒子を含んで構成されている。無機微粒子を含む光学部２の透光性を確保するには、無機微粒子の粒径が重要となる。無機微粒子の粒径が光の波長の１／４より大きい場合は、レイリー散乱によって透光性が損なわれるおそれがある。そのため、可視光域において高い透光性を実現するためには、可視光は４００ｎｍ以上７００ｎｍ以下の範囲の波長であるため、無機微粒子の粒径は１００ｎｍ以下であることが好ましい。ただし、無機微粒子の粒径が１ｎｍ未満になると、無機微粒子が量子的な効果を発現する材質からなる場合には蛍光を生じることがあり、これが光学部２を用いて形成した光学部品の特性に影響をおよぼす場合がある。以上の観点から、無機微粒子の実効粒径は１ｎｍ以上１００ｎｍ以下の範囲内にあることが好ましく、１ｎｍから５０ｎｍ以下の範囲内にあることがより好ましい。
【００３８】
［４．樹脂材料］
樹脂１０としては、熱可塑性樹脂、熱硬化性樹脂、及びエネルギー線硬化性樹脂等の樹脂の中から、透光性の高い樹脂を用いることができる。例えば、アクリル樹脂、ポリメタクリル酸メチル等のメタクリル樹脂、エポキシ樹脂；ポリエチレンテレフタレート、ポリブチレンテレフタレート及びポリカプロラクトン等のポリエステル樹脂、ポリスチレン等のポリスチレン樹脂、ポリプロピレン等のオレフィン樹脂、ナイロン等のポリアミド樹脂、ポリイミドやポリエーテルイミド等のポリイミド樹脂、ポリビニルアルコール、ブチラール樹脂、酢酸ビニル樹脂、脂環式ポリオレフィン樹脂を用いてもよい。また、ポリカーボネート、液晶ポリマー、ポリフェニレンエーテル、ポリスルホン、ポリエーテルスルホン、ポリアリレート、非晶性ポリオレフィン等のエンジニアリングプラスチックを用いてもよい。また、これらの樹脂（高分子）の混合体や共重合体を用いてもよい。また、これらの樹脂を変性した樹脂を用いてもよい。
【００３９】
これらの中でも、アクリル樹脂、メタクリル樹脂、エポキシ樹脂、ポリイミド樹脂、ブチラール樹脂、ポリオレフィン、及びポリカーボネート樹脂は、透明性が高く、成形性も良好である。これらの樹脂は、所定の分子骨格を選択することによって、ｄ線屈折率を１．４〜１．７の範囲とすることができる。
【００４０】
なお、熱硬化性樹脂、エネルギー線硬化性樹脂を用いる場合は、樹脂を硬化させるための重合開始剤を含有する必要があることが多い。
【００４１】
樹脂１０には、本発明の効果が得られる限り、酸化防止剤、紫外線吸収剤、離型剤、導電剤、帯電防止剤、界面活性剤、熱安定性剤などの添加剤を含んでもよい。
【００４２】
［５．製造方法］
次に、本実施形態のレンズ１の製造方法について説明する。
【００４３】
レンズ１は、樹脂材料中に無機微粒子が分散したコンポジット材料を成形することにより形成される。
【００４４】
まず、無機微粒子の形成方法について説明する。
【００４５】
無機微粒子は、液相法（共沈法、ゾルゲル法、金属錯体分解法等）あるいは気相法により合成することが出来る。または、ボールミルあるいはビーズミルによる粉砕法によりバルク体を微粒子化することで無機微粒子を形成しても良い。
【００４６】
次に、本実施形態のコンポジット材料の調製方法について説明する。
【００４７】
上述の方法で形成された無機微粒子を、基材である樹脂１０に分散させて得られるコンポジット材料の調製方法には、特に限定はなく、物理的な方法で調製してもよいし化学的な方法で調製してもよい。例えば、下記のいずれかの方法でコンポジット材料を調製することができる。
【００４８】
（１）樹脂又は樹脂を溶解した溶液と無機微粒子とを、機械的、物理的に混合する方法。
【００４９】
（２）樹脂の原料（単量体やオリゴマー等）と無機微粒子とを、機械的、物理的に混合して混合物を得た後、樹脂の原料を重合する方法。
【００５０】
（３）樹脂又は樹脂を溶解した溶液と無機微粒子の原料とを混合した後に、無機微粒子の原料を反応させ、樹脂中で無機微粒子を形成する方法。
【００５１】
（４）樹脂の原料（単量体やオリゴマー等）と無機微粒子の原料とを混合した後、無機微粒子の原料を反応させて無機微粒子を合成する工程と、樹脂の原料を重合して樹脂を合成する工程とを行う方法。
【００５２】
上記（１）及び（２）の方法では、予め形成された様々な無機微粒子を用いることができ、また、汎用の分散装置によってコンポジット材料を調製できるという利点がある。また、上記（３）及び（４）の方法では、化学的な反応を行うことが必要であるため、材料に制限がある。しかし、これらの方法は、原料を分子レベルで混合するので、無機微粒子の分散性を高めることができるという利点を有する。
【００５３】
なお、上述の方法において、無機微粒子又は無機微粒子の原料と、樹脂又は樹脂の原料とを混合する順序に特に限定はなく、好ましい順序を適宜選択すればよい。例えば、１次粒径が実質的に１ｎｍ〜１００ｎｍの範囲内にある無機微粒子を分散した溶液に、樹脂、樹脂の原料又はそれらを溶解した溶液を加えて機械的、物理的に混合してもよい。コンポジット材料の製造方法は、本発明の効果が得られる限り特に限定されない。
【００５４】
また、コンポジット材料においては、本発明の効果が得られる限り、無機微粒子と基材となる樹脂１０以外の成分を含んでもよい。例えば、図示はしていないが、樹脂１０中における無機微粒子の分散性を向上させる分散剤や界面活性剤、特定範囲の波長の電磁波を吸収する染料や顔料等がコンポジット材料中に共存していても差し支えない。
【００５５】
次に、レンズ１の成形方法について図３を用いて説明する。
【００５６】
図３は、レンズ１を成形するための成形装置３０を示す。成形装置３０は、成形型３１と、ホッパー３２と、ノズル３３とで構成される。成形型３１は、レンズ１の第１光学面３および第２光学面４の反転形状の成形面を有している。
【００５７】
まず、コンポジット材料３５をホッパー３２へ投入する。ホッパー３２に投入されたコンポジット材料３５は、ノズル３３を通って、成形型３１内に注入される。コンポジット材料３５の注入が終わると、成形型３１からノズル３２を切り離す。その後、成形型３１を回転させることで、遠心力を利用して、コンポジット材料内の無機微粒子の分布を変化させる。
【００５８】
回転による無機微粒子の分布の変化について図４を用いて説明する。
【００５９】
図４（ａ）は、コンポジット材料３５を回転させる前の状態を示す概略図であり、図４（ｂ）は、コンポジット材料３５を回転させた後の状態を示す概略図である。
【００６０】
図４（ａ）に示すように、回転する前の初期状態では、第１粒子１１および第２粒子１２が均等に分散されている。しかし、コンポジット材料３５を回転させることで、図４（ｂ）に示すように、第２粒子１２が外側に多く分布するような状態となる。このような分布になる理由について以下で説明する。
【００６１】
比重の大きな無機微粒子は、遠心力の影響により、外側へ移動する。一方、比重の小さな無機微粒子は、遠心力の影響を受けにくいので、あまり移動しない。その結果、粒径の大きな微粒子（第２粒子１２）が外周側に多く分布することになる。
【００６２】
成形型３１を回転させる場合の回転数などについて、公知の遠心力の理論を用いて適宜設定される。
【００６３】
成形型３１の回転の後、成形型３１内のコンポジット材料３５を硬化させる。樹脂材料として、熱可塑性樹脂を用いた場合は、成形型３１にコンポジット材料３５を注入する際に加熱しておき、回転終了後、成形型３１を冷却させればよい。
【００６４】
樹脂材料として、熱硬化性樹脂を用いた場合は、回転終了後の成形型３１を加熱させればよい。
【００６５】
樹脂材料として、エネルギー硬化型樹脂（例えば、紫外線硬化型樹脂）を用いた場合は、回転終了後の成形型３１に紫外線を照射すればよい。この場合、成形型３１は、紫外線を透過するガラス型であることが好ましい。これにより、コンポジット材料３５が硬化し、レンズ１が成形される。
【００６６】
なお、本実施形態では、無機微粒子として２つの材料を用いたが、本発明はこれには限らない。例えば、図５に示すように、第１粒子１１と第２粒子１２と第３粒子１３の３種類の無機微粒子を分散させてもよい。無機微粒子の比重が異なれば、上述の製造方法により任意の分布を持たせることができる。
【００６７】
［６．まとめ］
上述したとおり、本実施形態のレンズ１（光学素子の一例）は、樹脂１０中に無機材料で構成された複数のナノ粒子を含有する。複数のナノ微粒子は、第１粒子１１（第１ナノ微粒子の一例）と、第１粒子よりも比重が大きい第２粒子１２（第２ナノ微粒子の一例）と、を含む。レンズ１の光軸Ｘ側の領域では第１粒子が第２粒子よりも多く配置され、レンズ１の外周側の領域では第２粒子が第１粒子よりも多く配置されている。
【００６８】
このような構成により、レンズ１は、径方向に屈折率分布を有することができる。具体的には、径方向に向かって屈折率が大きくなる、または、小さくなるような光学素子を実現できる。
【００６９】
＜実施の形態２＞
次に実施の形態２に係るハイブリッドレンズ４０について図面を用いて説明する。
【００７０】
図６は、ハイブリッドレンズ４０を示す概略断面図である。ハイブリッドレンズ４０は、ガラス材料で構成された第１レンズ４１と、コンポジット材料３５で構成された第２レンズ４２と、を備える。第２レンズ４２は、第１レンズ４１の光学面上に積層されている。
【００７１】
第２レンズ４２として、上述の実施の形態１で説明したレンズ１が用いられる。
【００７２】
次に、ハイブリッドレンズ４０の製造方法について図７を用いて説明する。ここでは、コンポジット材料３５を構成する樹脂材料は、紫外線硬化樹脂とする。
【００７３】
図７は、ハイブリッドレンズ４０の製造工程を示す概略図である。
【００７４】
まず、第１レンズ４１を成形する。第１レンズ４１は、レンズ研磨や射出成形やプレス成形など、公知の製造方法を用いて成形される。
【００７５】
次に、図７（ａ）に示すように、ディスペンサー５０を用いて、成形型５１の成形面にコンポジット材料３５を吐出する。そして、コンポジット材料３５の上方から第１レンズ４１を載せて、コンポジット材料３５が所定の厚みになるまで押し広げる。
【００７６】
次に、図７（ｂ）に示すように、成形型５１を回転台５２に載せて回転させる。
【００７７】
そして、図７（ｃ）に示すように、第１レンズ４１の上方から光源５３から紫外線を照射することで、コンポジット材料３５を硬化させる。
【００７８】
＜実施の形態３＞
次に、実施形態３に係るカメラ１００について図面を参照しながら説明する。図８には、カメラ１００の概略図を示す。
【００７９】
カメラ１００は、カメラ本体１１０と、該カメラ本体１１０に取り付けられた交換レンズ１２０とを備えている。カメラ１００が撮像装置を構成する。
【００８０】
カメラ本体１２０は、撮像素子１３０を有している。
【００８１】
交換レンズ１２０は、カメラ本体１１０に着脱可能に構成されている。交換レンズ１２０は、例えば、望遠ズームレンズである。交換レンズ１２０は、光束をカメラ本体１２０の撮像素子１３０上に合焦させるための結像光学系１４０を有している。結像光学系１４０は、上記レンズ１０と、屈折型レンズ１５０，１６０とで構成されている。
【００８２】
＜その他の実施形態＞
実施の形態１では、１次粒子の粒径と２次粒子の粒径の粒径分布に基づいて説明したが、本発明はこれに限定されない。例えば、全て１次粒子の無機微粒子が分散されてもよい。この場合、１次粒子の粒径自体が分布を有していれば、実施の形態１と同様の効果が得られる。
【００８３】
また、実施の形態２では、成形型を回転させたが、本発明はこれには限定されない。第１レンズ上にコンポジット材料を吐出して、スピンコートにより形成してもよい。
【産業上の利用可能性】
【００８４】
本発明の光学材料は、レンズやプリズム等の光学素子に対して好適に用いることができる。
【符号の説明】
【００８５】
１  レンズ
２  光学部
３  第１光学面
４  第２光学面
５  外周面
１０  樹脂
１１  第１粒子
１２  第２粒子
３０  成形装置
３１  成形型
３２  ホッパー
３３  ノズル
３５  コンポジット材料
４０  ハイブリッドレンズ
４１  第１レンズ
４２  第２レンズ
１００  カメラ
１１０  カメラ本体
１２０  交換レンズ
１３０  撮像素子
１４０  撮像光学系
１５０、１６０  屈折型レンズ
【図１】
2015092203.tif 000004
【図２】
2015092203.tif 000005
【図３】
2015092203.tif 000006
【図４】
2015092203.tif 000007
【図５】
2015092203.tif 000008
【図６】
2015092203.tif 000009
【図７】
2015092203.tif 000010
【図８】
2015092203.tif 000011